(57)【要約】【課題】放電管（バックライト）を高輝度化すると共に寿命をより長くすることを目的とする。【解決手段】導入線の一端にニッケルカップ１２の底部を溶接した放電管の電極において、このニッケルカップ１２の上部開口周縁にニッケルよりも融点の高い金属１３を溶接したものである。【選択図】        図１
2004303605.tif 000002
【特許請求の範囲】
【請求項１】
導入線の一端に、ニッケルカップの底部を溶接した放電管の電極において、
前記ニッケルカップの上部開口周縁にニッケルよりも融点の高い金属を溶接したことを特徴とする放電管の電極。
【請求項２】
請求項１記載の放電管の電極において、
前記融点の高い金属はタングステンであることを特徴とする放電管の電極。
【請求項３】
請求項１記載の放電管の電極において、
前記融点の高い金属はモリブデンであることを特徴とする放電管の電極。
【請求項４】
ガラス管の一側及び他側に対向して、導入線の一端にニッケルカップの底部を溶接し、前記ニッケルカップの上部開口周縁にニッケルよりも融点の高い金属を溶接した電極を夫々設けたことを特徴とする放電管。
【請求項５】
請求項４記載の放電管において、
前記融点の高い金属はタングステンであることを特徴とする放電管。
【請求項６】
請求項４記載の放電管において、
前記融点の高い金属はモリブデンであることを特徴とする放電管。
【発明の詳細な説明】
【０００１】
【発明の属する技術分野】
本発明は液晶表示装置の液晶部分を照明するのに使用して好適な放電管及びその電極に関する。
【０００２】
【従来の技術】
従来、液晶表示装置の液晶部分を照明する放電管（バックライト）として図３に示す如きものが提案されている。
図３において、１はバックライト（放電管）のガラス管を示し、このガラス管１の一側及び他側に互に対向して電極２ａ及び２ｂが密封固定されている。
【０００３】
この電極２ａ及び２ｂは図４に示す如く導入線９の一端にニッケルカップ１２の底部を溶接したものである。この導入線９は例えばニッケル線１０にタングステン線１１の一端を溶接したもので、このタングステン線１１の他端にニッケルカップ１２の底部を溶接する如くする。このニッケルカップ１２の径は１ｍｍ〜６ｍｍ、ニッケルカップ１２の厚さは０．１ｍｍ〜０．１５ｍｍ、このニッケルカップ１２の深さは３ｍｍ〜７ｍｍ程度である。また１０ａは溶接こぶである。
【０００４】
この場合この電極２ａ，２ｂのタングステン線１１の部分をガラス管１の封じ部としている。これはガラス管１のガラスとして例えばタングステンガラスを使用したときにはこのタングステンガラスとタングステン線１１との熱膨張係数が近似していることによる。
【０００５】
このガラス管１の内壁に蛍光塗料４を塗布すると共にこのガラス管１内に水銀ガス３を封入する如くする。
【０００６】
この電極２ａ及び２ｂ間に所定電圧を供給することにより放電が行なわれ、発光する。
【０００７】
【発明が解決しようとする課題】
ところで現在、ブラウン管の代わりに液晶表示装置が使用され、この液晶表示装置の画面をより明るくすることが要求されると共にこの液晶表示装置がより長寿命化とすることが要求されている。
【０００８】
この液晶表示装置の画面を明るくするために図３に示す如きバックライト（放電管）の電極２ａ及び２ｂ間に供給する電圧をより高くし、放電量を多くしバックライト（放電管）を高輝度化することで対応できる。
【０００９】
然しながら、この放電管（バックライト）の電極２ａ及び２ｂ間に高圧を印加したときにはこの電極２ａ及び２ｂのニッケルカップ１２が激しく消耗しこのガラス管１内が黒化し、この放電管（バックライト）の寿命が短くなり、液晶表示装置の寿命が短くなる不都合があった。
【００１０】
本発明は斯る点に鑑み、この放電管（バックライト）を高輝度化すると共に寿命をより長くすることを目的とする。
【００１１】
【課題を解決するための手段】
本発明放電管の電極は導入線の一端にニッケルカップの底部を溶接した放電管の電極において、このニッケルカップの上部開口周縁にニッケルよりも融点の高い金属を溶接したものである。
【００１２】
本発明によれば、電極のニッケルカップの電子が多く衝突する上部開口周縁にニッケルより融点の高い金属を溶接したので、熱されて飛散する金属粒子が少なくなり電極及び放電管の寿命を長くすることができる。
【００１３】
本発明放電管はガラス管の一側及び他側に対向して、導入線の一端にニッケルカップの底部を溶接し、このニッケルカップの上部開口周縁にニッケルよりも融点の高い金属を溶接した電極を夫々設けたものである。
【００１４】
本発明によればガラス管の一側及び他側に対向して設けた電極のニッケルカップの電子が多く衝突する上部開口周縁にニッケルより融点の高い金属を溶接したので、熱されて飛散する金属粒子が少なくなり放電管の寿命を長くすることができる。
【００１５】
【発明の実施の形態】
以下図面を参照して本発明放電管及びその電極の実施の形態の例につき説明する。本例においては、本発明を液晶表示装置の液晶部分を照明する放電管（バックライト）に適用した例につき説明する。
【００１６】
本例による放電管（バックライト）は図３に示す如く、ガラス管１の一側及び他側に互に対向して電極２ａ及び２ｂを密封固定する。
【００１７】
本例においては、この電極２ａ及び２ｂを図１Ａ，Ｂに示す如く構成する。即ち、図１Ａに示す如く導入線９の一端にニッケルカップ１２の底部を溶接する。この導入線９はニッケル線１０にタングステン線１１の一端を溶接したもので、このタングステン線１１の他端にニッケルカップ１２の底部を溶接する。
【００１８】
このニッケルカップ１２の径は１ｍｍ〜６ｍｍ、ニッケルカップ１２の厚さは０．１０ｍｍ〜０．２０ｍｍ程度、このニッケルカップ１２の深さは３ｍｍ〜７ｍｍ程度である。また、図１において１０ａは溶接こぶである。
【００１９】
本例においては、ニッケルカップ１２の上部開口周縁に対応する径の図１Ｂに示す如きタングステン板リング１３を用意する。このタングステン板リング１３は例えば０．１ｍｍ厚のタングステン板より例えばエッチングにより形成する如くする。このタングステン板リング１３の幅は例えば０．１３ｍｍである。
【００２０】
この場合、このタングステン板リング１３の融点は３３６７℃でニッケルカップ１２の融点１４８０℃より高いものである。
【００２１】
本例においては、このタングステン板リング１３を図１Ａに示す如く、このニッケルカップ１２の上部開口周縁に溶接する如くする。
【００２２】
また、この電極２ａ及び２ｂの夫々のタングステン線１１の部分をガラス管１の封じ部とし、この電極２ａ及び２ｂをガラス管１に密封固定する。これはガラス管１のガラスとしてタングステンガラスを使用したときにはこのタングステンガラスとタングステン線１１との熱膨張係数が近似していることによる。
【００２３】
このガラス管１の内壁に蛍光塗料４を塗布すると共にこのガラス管１内に水銀ガス３を封入する如くする。
【００２４】
この放電管（バックライト）においては、この電極２ａ及び２ｂ間に所定電圧を供給することにより放電が行なわれ所定の輝度で発光することができる。
【００２５】
本例は上述の如く構成されているので、電極２ａ及び２ｂ間に供給する電圧を高くし、発光輝度を上げても、ガラス管１の一側及び他側に対向して設けた電極２ａ及び２ｂのニッケルカップ１２の電子が多く衝突する上部開口周縁にニッケル（Ｎｉ）より融点の高いタングステン（Ｗ）のタングステン板リング１３を溶接したので、熱されて飛散する金属粒子が少なくなり、電極２ａ，２ｂの寿命が長くなると共にガラス管１内の黒化が少なくなり、この放電管の寿命が長くなる利益がある。
【００２６】
図２は本発明による電極２ａ，２ｂの実施の形態の他の例を示す。この図２例につき説明するに、この図２例において図１例に対応する部分には同一符号を付して、その詳細説明は省略する。
【００２７】
この図２例においては、ニッケルカップ１２の上部開口周縁に対応する径の図２Ｂに示す如きタングステン線リング１４を用意する。このタングステン線リング１４は線径が例えば０．１ｍｍ〜０．３ｍｍ程度のタングステン線をリング状に形成して成形する。
【００２８】
この場合、このタングステン線リング１４の融点は３３６７℃でニッケルカップ１２の融点１４８０℃より高いものである。
【００２９】
この図２例においては、このタングステン線リング１４を図２Ａに示す如くこのニッケルカップ１２の上部開口周縁に溶接する如くする。
【００３０】
この図２例による電極２ａ及び２ｂの夫々のタングステン線１１の部分をガラス管１の封じ部とし、この電極２ａ及び２ｂをガラス管１に対向して密封固定する。その他は上述と同様に構成する。
【００３１】
斯る図２例による電極２ａ及び２ｂを適用した放電管においても上述例同様の作用効果が得られることは容易に理解できよう。
【００３２】
尚上述例においてはニッケルカップ１２の上部開口周縁にニッケルよりも融点の高い金属としてタングステン板リング１３及びタングステン線リング１４を溶接するように述べたが、この代わりにこのニッケルよりも融点の高い金属として融点が２６１０℃のモリブデン（Ｍｏ）のモリブデン板リング又はモリブデン線リングをこのニッケルカップ１２の上部開口周縁に溶接するようにしても良い。斯るモリブデン板リング又はモリブデン線リングをニッケルカップ１２の上部開口周縁に溶接した電極２ａ，２ｂを使用して放電管を製作したときにも上述同様の作用効果が得られることは容易に理解できよう。
【００３３】
また上述例においては、導入線９としてニッケル線１０にタングステン線１１の一端を溶接したものを使用したが、ガラス管１のガラスの種類に応じ、例えばナマリガラスを使用したときには導入線９としてジュメット線を使用し、例えばモリブデンガラスを使用したときにはニッケル線にモリブデン線の一端を溶接したものを使用する。
【００３４】
また、本発明は上述例に限ることなく、本発明の要旨を逸脱することなく、その他種々の構成が採り得ることは勿論である。
【００３５】
【発明の効果】
本発明放電管の電極によれば、ニッケルカップの電子が多く衝突する上部開口周縁にニッケルより融点の高い金属例えばタングステン、モリブデンを溶接したので、熱されて飛散する金属粒子が少なくなり、この電極及び放電管の寿命を長くすることができる。
【００３６】
また本発明放電管によればガラス管の一側及び他側に対向して設けた電極のニッケルカップの電子が多く衝突する上部開口周縁にニッケルよりも融点の高い金属例えばタングステン、モリブデンを溶接したので、熱されて飛散する金属粒子が少なくなり、この放電管の寿命を長くすることができる。
【図面の簡単な説明】
【図１】本発明放電管の電極の実施の形態の例を示し、Ａはその断面図、Ｂはタングステン板リングの上面図である。
【図２】本発明放電管の電極の実施の形態の他の例を示し、Ａはその断面図、Ｂはタングステン線リングの上面図である。
【図３】放電管の例を示す断面図である。
【図４】従来の放電管の電極の例を示す斜視図である。
【符号の説明】
１‥‥ガラス管、２ａ，２ｂ‥‥電極、３‥‥水銀ガス、４‥‥蛍光塗料、９‥‥導入線、１０‥‥ニッケル線、１１‥‥タングステン線、１２‥‥ニッケルカップ、１３‥‥タングステン板リング、１４‥‥タングステン線リング
【図１】
2004303605.tif 000003
【図２】
2004303605.tif 000004
【図３】
2004303605.tif 000005
【図４】
2004303605.tif 000006